(57)【特許請求の範囲】
【請求項１】
産業製品用組成物、および農業製品用または家庭製品用の組成物に配合可能な炭化水素
系流体であって、
水素化脱ろうされた化石由来の軽油留分の蒸留によって得られる沸点２００℃超の炭化水素混合物で構成され、
イソパラフィン類を５０重量％超と、
ナフテン類を２０〜４０重量％と、を含み、
ＡＳＴＭ  Ｄ９７規格に準拠した流動点が−１５℃未満であり、かつ、初留点および終
点が２００〜４００℃である、炭化水素系流体。
【請求項２】
請求項１において、イソパラフィン類の含有量が６０重量％超であり、ｎ−パラフィン
類の含有量が１０重量％未満であることを特徴とする、炭化水素系流体。
【請求項３】
請求項１または２において、ＡＳＴＭ  Ｄ９７規格に準拠した流動点が−３０℃未満で
あることを特徴とする、炭化水素系流体。
【請求項４】
請求項１から３のいずれか一項において、硫黄分が１０ｐｐｍ未満であることを特徴と
する、炭化水素系流体。
【請求項５】
請求項１から４のいずれか一項において、紫外線分光法によって測定される芳香族分を５００ｐｐｍ未満含む、炭化水素系流体。
【請求項６】
請求項１から５のいずれか一項において、常圧蒸留、真空蒸留、水素化処理、水素化分
解、接触分解、およびビスブレーキング法のうちの少なくとも１つによって得られる軽油
系留分混合物の水素化脱ろう処理により得られる生成物に由来し、任意で、前記水素化脱ろう処理よりも先に脱硫および／または芳香族除去の処理が施されていることを特徴とする、炭化水素系流体。
【請求項７】
請求項１から６のいずれか一項において、イソパラフィン類の含有量が６０重量％超で
あることを特徴とする、炭化水素系流体。
【請求項８】
請求項１から７のいずれか一項において、沸点が２８０〜４００℃であることを特徴とする、炭化水素系流体。
【請求項９】
請求項１から７のいずれか一項において、沸点が２００〜３２５℃であることを特徴とする、炭化水素系流体。
【請求項１０】
請求項１から７のいずれか一項において、沸点が２００〜３２５℃であり、ＡＳＴＭ  
Ｄ４４５規格に準拠した４０℃での粘度が３．５ｍｍ２／ｓ未満であり、かつ、炭素数２
２を超える炭素鎖を有する炭化水素化合物が含まれていないことを特徴とする、炭化水素
系流体。
【請求項１１】
請求項１から１０のいずれか一項に記載の少なくとも１種の炭化水素系流体の使用であって、産業製品用組成物、および農業製品用または家庭製品用の組成物に含まれる溶剤としての使用。
【請求項１２】
請求項１から１０のいずれか一項に記載の少なくとも１種の炭化水素系流体の使用であって、掘削用流体としての使用、または掘削用泥水組成物に含まれる成分としての使用。
【請求項１３】
請求項１から１０のいずれか一項に記載の少なくとも１種の炭化水素系流体の使用であって、樹脂および／またはポリマーの溶剤としての使用。
【請求項１４】
請求項１から１０のいずれか一項に記載の少なくとも１種の炭化水素系流体の使用であって、シリコーン系マスチックまたはシリコーン系接着剤の組成物に含まれる成分としての使用。
【請求項１５】
請求項１から１０のいずれか一項に記載の少なくとも１種の炭化水素系流体の使用であって、建築材料製造用ポリマー系処方物に含まれる成分としての使用。
【請求項１６】
請求項１から１０のいずれか一項に記載の少なくとも１種の炭化水素系流体の使用であって、酸化された瀝青化合物が混ざったオフセットインキ組成物に含まれる成分としての使用。
【請求項１７】
請求項１から１０のいずれか一項に記載の少なくとも１種の炭化水素系流体の使用であって、家庭用燃料組成物に含まれる成分としての使用。
【発明の詳細な説明】
【技術分野】
【０００１】
本発明は、産業用流体、農業用流体、および家庭用流体の組成物に配合可能な水素化脱ろうされた炭化水素系流体（fluid）に関する。これらの流体には、掘削用流体、産業（自動車産業も含む）用潤滑剤や作動油、植物保護製品、インキ、家庭用燃料、シーラント用の伸展油、樹脂系処方物用の粘度降下剤、医薬組成物、食品接触組成物などが含まれる。
【背景技術】
【０００２】
当業者にとって周知の流体は、想定される用途によって、化学的性状および組成が極めて大きく異なる。すなわち、これらの流体が種々の用途に順応するための重要な特性として、ＡＳＴＭ  Ｄ８６規格またはＡＳＴＭ  Ｄ１１６０規格（所望の最終的な沸点を３６５℃未満と３６５℃超のどちらに選択するかで異なる）に準拠して測定される蒸留範囲、流動点、粘度、密度、硫黄分や芳香族分、密度、ＡＳＴＭ  Ｄ６１１規格に準拠して測定されるアニリン点、当該炭化水素化合物の製造方法（特に、分留原料の性状）、引火点などが挙げられる。
【０００３】
多くの場合、これらの炭化水素系流体の初留点（ＩＢＰ）と終点（ＦＢＰ）との間の沸点範囲は狭く設定される。各範囲は、想定される用途に応じて選択される。カット温度範囲を狭く取ることにより、安全性の理由からみて重要なパラメータである、正確な燃焼点および／または引火点が得られる。また、カット温度範囲を狭く取ることにより、より明確な粘度、粘度安定性の向上、および所定時間の乾燥段階を要する用途に適した気化特性を得ることができる。さらには、カット温度範囲を狭く取ることにより、より明確な表面張力、より正確なアニリン点、およびより正確な溶解力を備えた炭化水素カット分（留分）の製造が容易になる。しかしながら、これらは必ずしも必要な要件ではなく、その他の特性が優先される場合もある。
【０００４】
典型的な精製工程は、水素化脱硫過程および／または水添過程からなる。これらの過程により、硫黄分を減少したり、芳香族炭化水素化合物および／または不飽和環をナフテンに変換して除去したりする。このようにして精製された炭化水素系流体は、ほとんどが脂肪族化合物であり、パラフィン類、イソパラフィン類およびナフテン類を含む。脱芳香族化された流体が必要な場合には、水素化脱硫を経て分留生成された炭化水素系生成物を水添処理することにより、残り全ての芳香族炭化水素化合物を飽和化することができる。この水添処理は、分留処理に先立って実行されてもよい。
【０００５】
原則的に、今日のユーザは、環境に対する影響および安全条件を考慮に入れており、低濃度の芳香族炭化水素化合物、極めて少ない硫黄分、および高い初留点を有する炭化水素系流体を望んでいる。
【０００６】
大気圧下の直留で得られた軽油（ガスオイル）をまず最初に水素化処理する方法では、終点（ＦＢＰ）が３２０℃の留分を得ることができる。これよりも高い終点、例えば、３５０℃超の終点を実現しようとすると、硫黄分および芳香族分を多く有する留分が生成され易くなる。炭化水素混合物中のこれらのような化合物は、水添触媒に有害な影響を及ぼし、その寿命を短縮させる。また、製品の硫黄分をなおいっそう減少させるために、追加の水添処理が必要となる場合がある。そのため、上記のような留分の処理は、特に、水素の消費量を大幅に増加させることによって水添法コストに悪影響を及ぼしたり、触媒を短期間で不活性化させることによって触媒交換コストに悪影響を及ぼしたりする。
【０００７】
なお、上述したような炭化水素系流体は、高粘度性と、優れた低温特性（すなわち、極めて低い凝固点、例えば、−２０℃未満）と、高い溶解力（特に、樹脂の溶解を要する印刷用インキ用途や、掘削用流体組成物中の粘質化合物または固体化合物としての用途など）との間で、上手に譲歩する必要とする。また、これらの炭化水素系流体は、シリコーン系シーラント製造用の伸展油に使用される場合にはシリコーン系ポリマーとの優れた相溶性が必要であり、ポリ塩化ビニル（ＰＶＣ）ペーストまたはプラスチゾルの製造に使用される場合にはＰＶＣなどの特定のポリマーの粘度を低下させる能力が必要となる。
【０００８】
周知のとおり、これらの流体は、真空蒸留に由来する化合物から得ることができ、特には、真空軽油または水蒸気分解軽油から得ることができる。このような真空軽油または水蒸気分解軽油には、他の工程、例えば、特許文献１に記載されているような接触分解と水添（水素化脱硫、水素化脱芳香族）との組合せの処理、特許文献２および特許文献３に記載されているような水蒸気分解と水添との組合せの処理が施されてもよい。これらの文献では、水蒸気分解法または接触分解法によって２００〜４５０℃の留分中に芳香族化合物（特に、多環式芳香族化合物）を濃縮させて水添処理することにより、それらの芳香族化合物をナフテン、詳細には、高度に濃縮された多環ナフテンに変換する。
【先行技術文献】
【特許文献】
【０００９】
【特許文献１】欧州特許出願公開第１４４７４３７号明細書
【特許文献２】国際公開第０３／０７４６３４号パンフレット
【特許文献３】国際公開第０３／０７４６３５号パンフレット
【発明の概要】
【発明が解決しようとする課題】
【００１０】
それでもなお、低毒性、低揮発性、および低粘度の新規の流体に対する根強い需要を受けて、当業者達は、そのような流体の製造に用いる新規の基剤の開発に力を注いだ。
【００１１】
なお、所望の炭化水素系流体が特定の純度規格を満足するものでなければならない点に留意されたい。例えば、ＡＳＴＭ  Ｄ５４５３規格で測定される硫黄分は、１０ｐｐｍ以下、好ましくは５ｐｐｍ以下、場合によっては１ｐｐｍ以下が望ましいとされる。通常、炭化水素系流体は、終点が３２０℃超の留分で構成され、かつ、芳香族炭化水素化合物の濃度が低いものでなければならない。
【課題を解決するための手段】
【００１２】
出願人は、炭化水素系流体用に多種多様な基剤を提供するために、所与の精製ユニットに由来する様々な種類の軽油留分を別の水素化脱ろうユニットで処理し、このようにして得られた炭化水素留分をさらに蒸留することを選択した。これにより、種々の適切なカット温度範囲を有する水素化脱ろうされた流体を製造することができる。任意で、これらの処理に先立って、当該流体に硫黄および芳香族炭化水素化合物を除去するための精製処理を施してもよい。以降、上記のような炭化水素系流体のことを、蒸留・脱パラフィン処理済み炭化水素流体、あるいは、より簡略的に、水素化脱ろうされた流体と称する。
【００１３】
以上を踏まえて、本発明の一主題は、産業製品用組成物、および農業製品用または家庭製品用の組成物に配合可能な炭化水素系流体である。この炭化水素系流体は、水素化脱ろうされた軽油留分の蒸留によって得られる沸点２００℃超の炭化水素混合物で構成され、イソパラフィン類を５０重量％超と、ナフテン類を４０重量％以下とを含み、ＡＳＴＭ  Ｄ９７規格に準拠した流動点が−１５℃未満であり、かつ、初留点および終点が２００〜４５０℃である。
【００１４】
本発明は、さらに、沸点が２８０〜４５０℃、あるいは、２００〜３２５℃である炭化水素系流体に関する。
【００１５】
好ましくは、各流体の、ＡＳＴＭ  Ｄ９７規格に準拠した流動点は、−３０℃未満である。
【００１６】
好ましくは、硫黄分は１０ｐｐｍ未満、より好ましくは２ｐｐｍ未満である。
【００１７】
好ましくは、各流体は、紫外線分光法によって測定される芳香族分が５００ｐｐｍ未満である。
【００１８】
好ましくは、前記炭化水素系流体は、常圧蒸留、真空蒸留、水素化処理、水素化分解、接触分解、およびビスブレーキング法のうちの少なくとも１つによって得られる軽油系留分混合物の水素化脱ろうに由来するか、あるいは、バイオマス変換由来の生成物に由来し、任意で、それらよりも先に脱硫および／または追加の脱芳香族処理が施されている。
【００１９】
好ましくは、ナフテン類の含有量は２０〜４０％であり、イソパラフィン類の含有量は６０％超である。
【００２０】
好ましくは、イソパラフィン類の含有量は６０重量％超であり、ｎ−パラフィン（ノルマルパラフィン）類の含有量は１０％未満である。
【００２１】
第１の実施形態において、流体の沸点は２８０〜４５０℃であり、かつ、ＡＳＴＭ  Ｄ４４５規格に準拠した４０℃での粘度が、５ｍｍ２／ｓ超、好ましくは７ｍｍ２／ｓ超である。
【００２２】
好ましくは、前記流体は、炭素数１６〜２２の鎖長の炭化水素化合物の含有量が６５重量％未満であり、炭素数２２を超える鎖長の炭化水素化合物の含有量が３０重量％超であり、より好ましくは、前記炭素数２２を超える鎖長の炭化水素化合物の鎖長がＣ２３〜Ｃ３０である。
【００２３】
好ましくは、各流体は、炭素数１６〜２２の鎖長の炭化水素化合物の含有量が５０重量％未満であり、炭素数２２を超える鎖長の炭化水素化合物の含有量が４０重量％超であり、より好ましくは、前記炭素数２２を超える鎖長の炭化水素化合物の鎖長がＣ２３〜Ｃ３０である。さらに好ましくは、前記流体にはｎ−パラフィン類が含まれていない。
【００２４】
第２の実施形態において、流体の沸点は２００〜３２５℃であり、かつ、ＡＳＴＭ  Ｄ４４５規格に準拠した４０℃での粘度が３．５ｍｍ２／ｓ未満であり、かつ、炭素数２２を超える炭素鎖を有する炭化水素化合物が含まれていない。
【００２５】
本発明は、さらに、水素化脱ろうされた流体と水素化脱ろうされていない流体との混合物を含む、炭化水素系流体組成物に関する。
【００２６】
好ましくは、前記水素化脱ろうされていない流体は、２００〜４００℃のカット温度を有しカット温度範囲が７０℃以内である水素化分解および水素化処理された留分に由来し、かつ、ナフテン類の含有量が４０重量％超である。
【００２７】
前記水素化脱ろうされていない流体は、２００〜３５０℃のカット温度の蒸留留分に由来する高度に水素化処理された軽油に由来する、硫黄分が１０ｐｐｍ未満の流体であってもよい。
【００２８】
本発明にかかる炭化水素系流体組成物は、水素化脱ろうされた流体を少なくとも４０重量％含む。
【００２９】
本発明は、さらに、少なくとも１種の水素化脱ろうされた流体単独の使用、または炭化水素系流体組成物中の混合物の形態の使用であって、産業製品用組成物、および農業製品用または家庭製品用の組成物に含まれる溶剤としての使用に関する。
【００３０】
本発明は、さらに、少なくとも１種の水素化脱ろうされた流体の使用、または炭化水素系流体組成物の使用であって、前記水素化脱ろうされた流体または炭化水素系流体組成物は沸点２００〜３５０℃の留分に由来する、泥水組成物に含まれる掘削用流体(drilling fluid included in the composition of muds)としての使用に関する。
【００３１】
本発明は、さらに、少なくとも１種の水素化脱ろうされた流体の使用、または炭化水素系流体組成物の使用であって、前記水素化脱ろうされた流体または炭化水素系流体組成物は沸点３００〜４５０℃の留分に由来する、植物保護製品組成物(composition of phytosanitary products)に含まれる成分としての使用に関する。
【００３２】
本発明は、さらに、少なくとも１種の水素化脱ろうされた流体の使用、または炭化水素系流体組成物の使用であって、前記水素化脱ろうされた流体または炭化水素系流体組成物は沸点２８０〜４５０℃の留分、特には、沸点２９０〜３８０℃の留分に由来する、金属加工油としての使用に関する。
【００３３】
本発明は、さらに、少なくとも１種の水素化脱ろうされた流体の使用、または炭化水素系流体組成物の使用であって、前記水素化脱ろうされた流体または炭化水素系流体組成物は沸点２８０〜４００℃の留分に由来し、かつ、最終的な処方物に対して前記水素化脱ろうされた流体または炭化水素系流体組成物が５〜９５％含まれる、樹脂および／またはポリマーの溶剤としての使用に関する。
【００３４】
本発明は、さらに、少なくとも１種の水素化脱ろうされた流体の使用、または炭化水素系流体組成物の使用であって、前記水素化脱ろうされた流体または炭化水素系流体組成物は沸点２８０〜３８０℃の留分、特には、沸点３００〜３５０℃の留分に由来する、シリコーン系シーラントまたはシリコーン系接着剤の組成物に含まれる成分としての使用に関する。
【００３５】
本発明は、さらに、少なくとも１種の水素化脱ろうされた流体の使用、または炭化水素系流体組成物の使用であって、前記水素化脱ろうされた流体または炭化水素系流体組成物は沸点２９０〜４００℃の留分、特には、沸点３３０〜３８０℃の留分に由来する、ポリマー系処方物に含まれる成分、特には、建築材料製造用ＰＶＣ（プラスチゾルと称される）に含まれる成分としての使用に関する。
【００３６】
本発明は、さらに、少なくとも１種の水素化脱ろうされた流体の使用、または炭化水素系流体組成物の使用であって、前記水素化脱ろうされた流体または炭化水素系流体組成物は沸点２９０〜３８０℃の留分に由来する、高度に酸化された瀝青化合物が混ざったオフセットインキ組成物に含まれる成分としての使用に関する。
【００３７】
本発明は、さらに、少なくとも１種の水素化脱ろうされた流体の使用、または炭化水素系流体組成物の使用であって、前記水素化脱ろうされた流体または炭化水素系流体組成物は沸点２８０〜４００℃の留分に由来する、家庭用燃料組成物に含まれる成分としての使用に関する。
【発明を実施するための形態】
【００３８】
本発明にかかる水素化脱ろうされた炭化水素系流体は、産業製品用、農業製品用および家庭製品用の組成物に配合可能な炭化水素系流体である。この炭化水素系流体は、ＡＳＴＭ  Ｄ９７規格に準拠した流動点が−１５℃未満であり、かつ、初留点および終点が２００〜４５０℃である。この炭化水素系流体は、イソパラフィン類５０重量％超と、ナフテン類４０重量％以下とを含む。また、この炭化水素系流体は、水素化脱ろうされた軽油留分の蒸留によって得られる沸点２００℃超の炭化水素混合物で構成される。
【００３９】
産業製品とは、掘削用流体、産業（自動車産業も含む）用潤滑剤や作動油、インキ、シーラント用の伸展油、樹脂系処方物用の粘度降下剤などのことを指す。
【００４０】
農業製品および家庭製品とは、医薬組成物、植物保護製品、家庭用燃料、食品接触組成物(food-contact compositions)などのことを指す。
【００４１】
好ましくは、前記流体は、カット温度が２８０〜４５０℃、あるいは、２００〜３２５℃である留分に由来する水素化脱ろうされた炭化水素化合物から実質的に構成される。
【００４２】
好ましくは、前記流体は、ＡＳＴＭ  Ｄ９７規格に準拠した流動点が−３０℃未満である。
【００４３】
好ましくは、本発明にかかる流体は、硫黄分が１０ｐｐｍ未満、より好ましくは２ｐｐｍ未満であり、また、紫外線分光法によって測定される芳香族分が５００ｐｐｍ未満である。
【００４４】
好ましくは、前記炭化水素系流体は、常圧蒸留、真空蒸留、水素化処理、水素化分解、接触分解、およびビスブレーキング法のうちの少なくとも１つによって得られる軽油系留分混合物の水素化脱ろうによって得られるか、あるいは、バイオマス変換に由来する生成物によって得られ、任意で、要求される硫黄分および芳香族分の特性を満足するために、それらよりも先に脱硫および／または芳香族除去の追加の処理が施されてもよく、これにより、当該流体の純度を高めることができる。
【００４５】
好ましくは、使用される流体は、ナフテン類の含有量が４０重量％未満であり、かつ、イソパラフィン類の含有量が６０重量％超となり得る点で、水素化分解された流体と異なる。典型的には、ナフテン類の平均的な含有量は２０〜４０重量％である。
【００４６】
好ましくは、本発明にかかる流体は、イソパラフィン類の含有量が６５重量％超であり、ｎ−パラフィン類の含有量が１０％未満である。
【００４７】
特には、本発明にかかる流体は、沸点が２８０〜４５０℃であり、かつ、ＡＳＴＭ  Ｄ４４５規格に準拠した４０℃での粘度が、５ｍｍ２／ｓ超、好ましくは７ｍｍ２／ｓ超である。
【００４８】
また、好ましくは、前記流体は炭素数１６〜２２の鎖長の炭化水素化合物の含有量が６５重量％未満であり、炭素数２２を超える鎖長の炭化水素化合物の含有量が３０重量％超である。また、好ましくは、前記流体は炭素数１６〜２２の鎖長の炭化水素化合物の含有量が５０重量％未満であり、炭素数２２を超える鎖長の炭化水素化合物の含有量が４０重量％超である。この好ましい実施形態において、前記流体にはｎ−パラフィン類が実質的に含まれていないのが望ましい。
【００４９】
本発明にかかる沸点が２００〜３２５℃である流体は、ＡＳＴＭ  Ｄ４４５規格に準拠した４０℃での粘度が３．５ｍｍ２／ｓ未満であり、かつ、炭素数２２を超える炭素鎖を有する炭化水素化合物が含まれていない点で、沸点が２８０〜４５０℃である流体と異なる。
【００５０】
従来の流体とは違い、狭いカット温度範囲の蒸留留分を目的とはしておらず、むしろ、高粘度性と極めて低い流動点との間で上手く譲歩した（バランスを取った）留分を目的としている。特に好ましい場合には、そのような留分は、流動点が常に−３０℃未満なので、低温域での使用に有利となる。このような特性を有する留分は、保管温度および利用温度が極めて低くなる用途にも大いに適している。
【００５１】
本発明の他の実施形態は、水素化脱ろうされた流体の、水素化脱ろうされていない流体との混合流体の組成物に含まれる成分としての使用であり、前記水素化脱ろうされていない流体は、２００〜４００℃のカット温度を有しカット温度範囲が７０℃以内である蒸留留分に由来し、かつ、ナフテン類の含有量が一般的に４０重量％超であり、前記水素化脱ろうされた流体との混合を目的としている。
【００５２】
好ましくは、前記水素化脱ろうされていない流体は、２００〜４００℃のカット温度を有しカット温度範囲が７０℃以内である蒸留留分の水蒸気分解および水素化処理によって得られ、かつ、ナフテン類の含有量が４０重量％超、より好ましくは６０重量％超である。
【００５３】
前記水素化脱ろうされた流体と混合可能であり、かつ、既述したものと同じ用途に使用可能な他の流体として、２００〜３５０℃のカット温度を有する蒸留留分に由来し、硫黄分が１０ｐｐｍ未満で芳香族分が０．１％未満である、高度に水素化処理された軽油混合物で構成された流体が挙げられる。
【００５４】
既述の炭化水素系流体は、化石系炭化水素からの精製物に由来するものであってもよいし、あるいは、植物由来または動物由来の炭化水素化合物を分留および精製処理し、化石由来の炭化水素化合物から得られる流体の蒸留範囲およびカット温度と合致するようにしたものであってもよい。
【００５５】
既述のような炭化水素系流体、または当該炭化水素系流体を含む組成物は、掘削用流体、産業用潤滑剤（作動油も含む）、金属加工油、植物保護製品（特に、一部の作物の病気を防除するための製品）、インキ、オイルランプやガーデントーチに使用される無色または有色の香り付きオイルまたは無香オイルなどの処方物に含まれる成分、バーベキューなどの家庭用装置の燃料用の処方物に含まれる成分、シーラント（例えば、シリコーン系シーラント）の組成物に含まれる伸展油、そして、ポリ塩化ビニル（ＰＶＣ）処方物に含まれる粘度降下剤として使用することができる。
【００５６】
例えば、２００〜３２５℃のカット温度を有する蒸留留分に由来する水素化脱ろうされた炭化水素系流体または炭化水素系流体組成物は、掘削用流体組成物に含まれる成分として使用することができる。このような炭化水素系流体または炭化水素系流体組成物は、オイルエマルション／水相で構成される掘削用泥水中において、その用途に特化した様々な種類の添加剤が添加される有機相を構成する。
【００５７】
掘削用流体は、オフショアまたはオンショアでの使用に関係なく、許容可能な程度の生分解性、許容可能な程度の生体毒性、および低い生物濃縮性を有するものでなければならない。これらの用途に使用される一般的な流体は、４０℃での粘度が３．５ｍｍ２／ｓ未満、１００℃を超える引火点、および「サーモフロスト（thermofrost）」用として−４０℃以下の流動点を有する必要がある。従来では、そのような特性は、水添ポリαオレフィン、不飽和内部オレフィン、直鎖αオレフィン、およびエステル類などの高価な合成流体を使用することでしか得られなかった。
【００５８】
例えば、２８０℃〜４５０℃及び４５０℃超のカット温度を有する蒸留留分に由来する水素化脱ろうされた炭化水素系流体または炭化水素系流体組成物は、植物保護製品の組成物に含まれる成分、特には、果樹や作物農場に対するスプレー（吹付け）処理を可能にするキャリア溶媒（solvent vector）として使用することができる。
【００５９】
例えば、２８０℃〜４５０℃のカット温度、好ましくは２９０〜３８０℃のカット温度を有する蒸留留分に由来する水素化脱ろうされた炭化水素系流体または炭化水素系流体組成物は、そのカット温度範囲の幅に関係なく、金属加工油として使用することができる。本発明の範囲には、さらに、本発明にかかるこれらの炭化水素系流体の、産業用軽等級潤滑油（light-grade industrial lubricant）（作動油、ギアオイル、タービンオイル）、自動車用潤滑油（ギアボックスオイル、ショックアブソーバオイルなど）としての使用も包含される。
【００６０】
例えば、２８０℃〜４００℃のカット温度を有する蒸留留分に由来する炭化水素系流体または炭化水素系流体組成物は、当該流体が最終的な処方物中に５〜９５重量％含まれるようにして、樹脂および／またはポリマーの溶剤として使用することができる。流体または流体組成物は、特に、その溶解力により、次に述べるような樹脂の粘度を低下させたり、溶解するのに使用することができる：ａ）熱可塑性アクリル樹脂；ｂ）熱硬化性アクリル樹脂；ｃ）塩化ゴム；ｄ）エポキシ樹脂（一液性または二液性）；ｅ）炭化水素系樹脂（例えば、オレフィン系樹脂、テルペン系樹脂、ロジンエステル、石油樹脂、クマロン−インデン、スチレンブタジエン、スチレン系樹脂、メチルスチレン系樹脂、ビニルトルエン系樹脂、ポリクロロブタジエン、ポリアミド、ポリ塩化ビニル、イソブチレン系樹脂など）；ｆ）フェノール系樹脂；ｇ）ポリエステルおよびアルキド系樹脂；ｈ）ポリウレタン；ｉ）シリコーン系樹脂；ｊ）ウレア系樹脂；およびｋ）ビニル系ポリマーおよびポリ酢酸ビニル系のポリマー。
【００６１】
例えば、有利なことに、２８０℃〜３８０℃のカット温度、好ましくは３００〜３５０℃のカット温度を有する蒸留留分に由来する炭化水素系流体または炭化水素系流体組成物は、シリコーン系シーラントまたはシリコーン系接着剤の組成物、耐低温特性を有する製品に含まれる成分として使用することができる。
【００６２】
また、例えば、２９０℃〜４００℃のカット温度、好ましくは３３０〜３８０℃のカット温度を有する蒸留留分に由来する炭化水素系流体または炭化水素系流体組成物は、ポリマー系処方物に含まれる成分として、特には、建築材料または装飾材料（例えば、床材、シーラント、合成皮革、壁紙、ワイヤの被覆物、布帛（ブラインド、帆、ターポリンなど）のコーティングなど）製造用のＰＶＣ（プラスチゾルと称される）に含まれる成分として使用することができる。
【００６３】
例えば、２９０℃〜３８０℃のカット温度を有する蒸留留分に由来する炭化水素系流体または炭化水素系流体組成物は、高度に酸化された極めて硬質な瀝青化合物が混ざった、いわゆる「コールドセット型」新聞用紙オフセットインキ組成物の成分に極めて有用であり、好ましくは、最終的な処方物には、前記瀝青化合物が４５％超および前記流体が４０％超含まれる。
【００６４】
既述の炭化水素系流体は、それ単独で、オイルランプやガーデントーチ用などの家庭用燃料として使用可能であり、あるいは、他の化合物との混合物の形態で、バーベキュー着火用の液体、ジェル、またはブリケットとして使用可能である。
【００６５】
後者の用途には、例えば、２８０℃〜３８０℃のカット温度範囲の蒸留留分に由来する
少なくとも１種の炭化水素系流体と、引火点が１００℃未満である少なくとも１種の炭化
水素系流体との混合物であって、ＡＳＴＭ  Ｄ４４５規格に準拠した粘度が７ｍｍ２／ｓ
超である混合物が使用可能である。このような混合物は、そのまま使用されるか、あるい
は、家庭用の燃料基剤として使用される。また、このような混合物は、リスクフレーズＲ
６５（有害性：飲み込むと肺損傷を引き起こすおそれがある）の表示を回避可能な特性を
有する。
なお、本発明は、実施態様として以下の内容を含んでいてもよい。
［実施態様１］
産業製品用組成物、および農業製品用または家庭製品用の組成物に配合可能な炭化水素系流体であって、
水素化脱ろうされた軽油留分の蒸留によって得られる沸点２００℃超の炭化水素混合物で構成され、
イソパラフィン類を５０重量％超と、
ナフテン類を４０重量％以下と、を含み、
ＡＳＴＭ  Ｄ９７規格に準拠した流動点が−１５℃未満であり、かつ、初留点および終点が２００〜４５０℃である、炭化水素系流体。
［実施態様２］
実施態様１において、沸点が２８０〜４５０℃、あるいは、２００〜３２５℃であることを特徴とする、炭化水素系流体。
［実施態様３］
実施態様１または２において、ＡＳＴＭＤ９７規格に準拠した流動点が−３０℃未満であることを特徴とする、炭化水素系流体。
［実施態様４］
実施態様１から３のいずれか一つの態様において、硫黄分が１０ｐｐｍ未満、好ましくは２ｐｐｍ未満であることを特徴とする、炭化水素系流体。
［実施態様５］
実施態様１から４のいずれか一つの態様において、紫外線分光法によって測定される芳香族分が５００ｐｐｍ未満であることを特徴とする、炭化水素系流体。
［実施態様６］
実施態様１から５のいずれか一つの態様において、常圧蒸留、真空蒸留、水素化処理、水素化分解、接触分解、およびビスブレーキング法のうちの少なくとも１つによって得られる軽油系留分混合物の水素化脱ろうに由来するか、あるいは、バイオマス変換生成物に由来し、任意で、それらよりも先に脱硫および／または芳香族除去の処理が施されていることを特徴とする、炭化水素系流体。
［実施態様７］
実施態様１から６のいずれか一つの態様において、ナフテン類の含有量が２０〜４０重量％であり、イソパラフィン類の含有量が６０重量％超であることを特徴とする、炭化水素系流体。
［実施態様８］
実施態様１から７のいずれか一つの態様において、イソパラフィン類の含有量が６０重量％超あり、ｎ−パラフィン類の含有量が１０重量％未満であることを特徴とする、炭化水素系流体。
［実施態様９］
実施態様１から８のいずれか一つの態様において、沸点が２８０〜４５０℃であり、かつ、ＡＳＴＭ  Ｄ４４５規格に準拠した４０℃での粘度が、５ｍｍ２／ｓ超、好ましくは７ｍｍ２／ｓ超であることを特徴とする、炭化水素系流体。
［実施態様１０］
実施態様９において、炭素数１６〜２２の鎖長の炭化水素化合物の含有量が６５重量％未満であり、炭素数２２を超える鎖長の炭化水素化合物、好ましくはＣ２２〜Ｃ３０である炭化水素化合物の含有量が３０重量％超であり、沸点が２８０〜４５０℃の流体であることを特徴とする、炭化水素系流体。
［実施態様１１］
実施態様９または１０において、炭素数１６〜２２の鎖長の炭化水素化合物の含有量が５０重量％未満であり、炭素数２２を超える鎖長の炭化水素化合物の含有量、好ましくはＣ２２〜Ｃ３０である炭化水素化合物の含有量が４０重量％超であることを特徴とする、炭化水素系流体。
［実施態様１２］
実施態様９から１１のいずれか一つの態様において、n-パラフィン類が含まれていないことを特徴とする、炭化水素系流体。
［実施態様１３］
実施態様１から８のいずれか一つの態様において、沸点が２００〜３２５℃であり、ＡＳＴＭ  Ｄ４４５規格に準拠した４０℃での粘度が３．５ｍｍ２／ｓ未満であり、かつ、炭素数２２を超える炭素鎖を有する炭化水素化合物が含まれていないことを特徴とする、炭化水素系流体。
［実施態様１４］
実施態様１から１３のいずれか一つの態様に記載の炭化水素系流体と、
水素化脱ろうされていない流体と、
を含む、炭化水素系流体組成物。
［実施態様１５］
実施態様１から１４のいずれか一つの態様において、水素化脱ろうされていない炭化水素が、２００〜４００℃のカット温度を有しカット温度範囲が７０℃以内である水素化分解または水素化処理された留分に由来し、かつ、ナフテン類の含有量が４０重量％超の炭化水素であり、および／または２００〜３５０℃のカット温度の蒸留留分に由来する高度に水素化処理された軽油に由来し、かつ、硫黄分が１０ｐｐｍ未満の炭化水素化合物であることを特徴とする、炭化水素系流体組成物。
［実施態様１６］
実施態様１４または１５において、実施態様１から１３のいずれか一つの態様に記載の炭化水素系流体を少なくとも４０重量％含む、炭化水素系流体組成物。
［実施態様１７］
実施態様１から１３のいずれか一つの態様に記載の少なくとも１種の炭化水素系流体単独の使用、または実施態様１４から１６のいずれか一つの態様に記載の炭化水素系流体組成物中の混合物の形態の使用であって、産業製品用組成物、および農業製品用または家庭製品用の組成物に含まれる溶剤としての使用。
［実施態様１８］
実施態様１から８および１３から１７のいずれか一つの態様に記載の少なくとも１種の炭化水素系流体の使用、または炭化水素系流体組成物の使用であって、前記炭化水素系流体または炭化水素系流体組成物は沸点２００〜３５０℃の留分に由来する、掘削用流体としての使用、または掘削用泥水組成物に含まれる成分としての使用。
［実施態様１９］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点３００〜４５０℃の留分に由来する、植物保護製品組成物に含まれる成分としての使用。
［実施態様２０］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２８０〜４５０℃の留分、特には、沸点２９０〜３８０℃の留分に由来する、金属加工油としての使用。
［実施態様２１］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２８０〜４００℃の留分に由来し、かつ、最終的な処方物に対して前記炭化水素系流体または炭化水素系流体組成物は５〜９５重量％含まれる、樹脂および／またはポリマーの溶剤としての使用。
［実施態様２２］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２８０〜３８０℃の留分、特には、沸点３００〜３５０℃の留分に由来する、シリコーン系マスチックまたはシリコーン系接着剤の組成物に含まれる成分としての使用。
［実施態様２３］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２９０〜４００℃の留分、特には、沸点３３０〜３８０℃の留分に由来する、建築材料製造用ポリマー系処方物に含まれる成分、特には、建築材料製造用ＰＶＣ（プラスチゾルと称される）に含まれる成分としての使用。
［実施態様２４］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２９０〜３８０℃の留分に由来する、高度に酸化された瀝青化合物が混ざったオフセットインキ組成物に含まれる成分としての使用。
［実施態様２５］
実施態様１から１２および１４から１７のいずれか一つの態様に記載の少なくとも１種の炭化水素系流体の使用、または炭化水素系流体組成物の使用であって、前記炭化水素系流体または炭化水素系流体組成物は沸点２８０〜４００℃の留分に由来する、家庭用燃料組成物に含まれる成分としての使用。
【００６６】
本発明の利点を、以下の実施例を用いて説明する。なお、以下の実施例は例示に過ぎず、本発明を限定するものではない。
【実施例】
【００６７】
（実施例１）
この実施例では、本発明において使用可能な水素化脱ろうされた様々な種類の流体について、それ単独での特性、あるいは、従来の流体との混合物の形態での特性を説明する。
【００６８】
以下の表１に、本発明にかかる使用可能な水素化脱ろうされた流体Ｄｉと従来の流体Ｔｉ（前者の本発明にかかる流体との混合物の形態で使用可能である）とを示す。表１には、各流体が持つ固有の特性を述べた。これら各流体は、植物保護用途（Ｄ４）、掘削用途（Ｄ５）、シーラント用途（Ｄ６）などに使用可能である。
【００６９】
【表１】
0005864268.tif 000002
【００７０】
（実施例２）
この実施例では、異性化脱ろうされた流体Ｄｉ単独によって得られる製品の特性、および従来の流体Ｔｉとの混合物によって得られる製品の特性を示す。
【００７１】
［オイルランプ用の燃料組成物］
Ｄ２（８４．４％）とＴ３（１５．６％）とを混合することにより、オイルランプ用の燃料として使用可能、あるいは、ジェルまたは固形ブロックの形態のバーベキュー用着火剤を製造するための基剤として使用可能な、４０℃での動粘度が７．２ｍｍ２／ｓの製品を調製する。
【００７２】
この混合物は、４０℃での動粘度が７ｍｍ２／ｓを超えているので、リスクフレーズＲ６５の表示を回避することができる。
【００７３】
［コールドセット型インキ用のインキ組成物］
Ｄ１（４２％）と、タイプＢ１の酸化瀝青（以下の表２に特性を示す）（５４％）と、タイプＨ１の重質芳香族系油とを混合して得た溶液を、コールドセット型新聞用紙ブラックインキ用の処方物に用いる。以下の表３に、調製されたインキ用の瀝青溶液（ＳＢ１）の特性と、同じ用途で一般的に使用されるナフテン系油を基剤とした参照製品（Ｒｉ）の特性との比較を示す。
【００７４】
【表２】
0005864268.tif 000003
【００７５】
【表３】
0005864268.tif 000004
【００７６】
［金属加工油組成物］
この組成物を調製するにあたって、潤滑剤８３％に、耐摩耗剤のＺｎＤＴＰと、スルフィド系硫化化合物と、スルホン酸カルシウム系の極圧剤と、スルホン酸カルシウム系の過塩基性洗浄剤と、粘着剤と、銅腐食防止剤と、消泡剤との混合物からなる高性能パッケージ添加剤を７％配合する。以下の表４に、性能の結果を示す。なお、粘度は、特定のグレードに較正していない。Ｄ１およびＤ２は、パラフィン系油やナフテン系油に比べて、良好な耐摩耗性、良好な極圧性能、および低発泡性を示す。
【００７７】
【表４】
0005864268.tif 000005
【００７８】
［シリコーン系シーラント組成物］
この実施例では、本発明にかかる希釈剤の、シリコーン系シーラント、特には、シリコーン系シーラントＲＴＶ−１（１成分室温加硫）における使用について説明する。
【００７９】
以下の表に、この種のシーラントの典型的な組成（重量％）を示す：
【００８０】
【表５】
0005864268.tif 000006
【００８１】
上記の組成において、ポリマー：可塑剤の比は１．５：１であり、炭化水素系溶剤（ＨＣ％）＋シリコーン系油（適量）の合計は３４．１重量％である。
【００８２】
以下の表５では、炭化水素系溶剤の量を１０から２０重量％と変化させている。シーラントを吸収紙に帯状に塗布し、そして架橋したシーラントを１週間のあいだ低温（５℃）で保管した後、吸収紙、特に、帯状のシーラントの周辺を観察し、「染み」の有無を確認する。このような「染み」は、炭化水素系溶剤のブリード、すなわち、ポリマーとの乏しい相溶性に起因するものである。
【００８３】
【表６】
0005864268.tif 000007
【００８４】
上記の試験を、炭化水素系溶剤の量を２０重量％とし、温度−１８℃の条件下で再度実行する。以下の表６に、その結果を示す：
【００８５】
【表７】
0005864268.tif 000008
【００８６】
本発明にかかる流体Ｄ６およびＤ７（流動点はそれぞれ−４８℃、−２０℃）と従来の流体Ｔ４（流動点は２℃）とを比較すると、明らかに、炭化水素系溶剤Ｄ６およびＤ７は従来の流体Ｔ４よりもブリードが少ない。これは、炭化水素系溶剤Ｄ６およびＤ７の、ポリマーとの相溶性が優れていることを表している。なお、これら三種類の流体Ｄ６，Ｄ７，Ｔ４は、いずれも同様の蒸留温度範囲および４０℃での粘度を有する。